(57)【要約】【課題】透明性、耐熱性および薄膜加工性（溶剤溶解性）に優れており、光導波路型素子などの特性の調整や加工を容易にすることができる光学材料を提供する。【解決手段】側鎖に芳香族環状構造を有するアクリレート単量体と特定の分岐構造を有する含フッ素アクリレート単量体との特定の組成範囲の重合体であってフッ素含有率が２５質量％以上の含フッ素重合体からなる光学材料。【選択図】図１
2005139345.tif 000002
【特許請求の範囲】
【請求項１】
側鎖に芳香族環状構造の部位を有し、かつフッ素含有率で２５質量％以上の含フッ素重合体からなる光学材料であって、該含フッ素重合体が式（Ｍ−１）：
−（Ｍ１）−（Ｍ２）−（Ａ）−                    （Ｍ−１）
［式中、構造単位Ｍ１は、式（１）：
【化１】
2005139345.tif 000056
（式中、Ｘ1、Ｘ2は同じかまたは異なり、ＨまたはＦ；Ｘ3はＨ、Ｆ、Ｃｌ、ＣＨ3およびＣＦ3よりなる群れから選ばれる少なくとも１種；Ｚ1は芳香族環状構造の部位を有しており、かつ水素原子の一部または全てがフッ素原子に置換されていてもよい炭素数３〜３０の一価の有機基；ｎ１は０または１）で表される単量体由来の構造単位；構造単位Ｍ２は式（２）：
【化２】
2005139345.tif 000057
（式中、Ｘ4、Ｘ5は同じかまたは異なり、ＨまたはＦ；Ｘ6は、Ｈ、Ｆ、Ｃｌ、ＣＨ3およびＣＦ3よりなる群れから選ばれる少なくとも１種；Ｒは式（２−１）：
【化３】
2005139345.tif 000058
（式中、Ｒ1は水素原子の一部または全てがフッ素原子に置換されていてもよい炭素数１〜１０の直鎖状のアルキレン基；Ｒ2は炭素数１〜１０の直鎖状の含フッ素アルキル基；Ｒ3は炭素数１〜５の直鎖状のアルキル基および炭素数１〜１０の直鎖状の含フッ素アルキル基よりなる群れから選ばれる少なくとも１種；Ｒ4はＨ、Ｆ、炭素数１〜５の直鎖状のアルキル基および炭素数１〜１０の直鎖状の含フッ素アルキル基よりなる群れから選ばれる少なくとも１種；ｎ２は０または１））で表される含フッ素単量体由来の構造単位；構造単位Ａは前記式（１）および（２）の単量体と共重合可能な単量体由来の構造単位］で表され、構造単位Ｍ１が５〜９５モル％、構造単位Ｍ２が５〜９５モル％および構造単位Ａが０〜３０モル％である含フッ素重合体である光学材料。
【請求項２】
構造単位Ｍ１におけるＺ1が、式（１−１）：
【化４】
2005139345.tif 000059
（式中、Ｘ7はＦ、Ｃｌ、炭素数１〜１０のエーテル結合を有してもよい含フッ素アルキル基および炭素数１〜１０のアルキル基よりなる群れから選ばれる少なくとも１種；ｎ３は０または１〜４の整数）で表される芳香族環状構造を含む請求項１記載の光学材料。
【請求項３】
構造単位Ｍ１が式（１−２）：
【化５】
2005139345.tif 000060
（式中、Ｘ1、Ｘ2、Ｘ3およびｎ１は前記式（１）と同じ；Ｘ8はＦ、Ｃｌ、炭素数１〜１０のエーテル結合を有してもよい含フッ素アルキル基および炭素数１〜１０のアルキル基よりなる群れから選ばれる少なくとも１種；ｎ４は０または１〜５の整数）で表される単量体由来の構造単位である請求項１記載の光学材料。
【請求項４】
式（１−２）においてＸ8がフッ素原子であり、かつｎ４が５である請求項３記載の光学材料。
【請求項５】
構造単位Ｍ２が式（２−２）：
【化６】
2005139345.tif 000061
（式中、Ｘ4、Ｘ5、Ｘ6は前記式（２）と同じ）
で表される含フッ素単量体由来の構造単位である請求項１〜４のいずれかに記載の光学材料。
【請求項６】
構造単位Ｍ２が式（２−３）：
【化７】
2005139345.tif 000062
（式中、Ｘ4、Ｘ5、Ｘ6は前記式（２）と同じ）
で表される含フッ素単量体由来の構造単位である請求項１〜４のいずれかに記載の光学材料。
【請求項７】
構造単位Ｍ１において、Ｘ1およびＸ2がＨ、Ｘ3がＦ、ｎ１が１であり、かつ構造単位Ｍ２において、Ｘ4およびＸ5がＨ、Ｘ6がＦである請求項１〜６のいずれかに記載の光学材料。
【請求項８】
式（Ｍ−２）：
−（Ｍ３）−（Ｍ４）−（Ａ１）−                    （Ｍ−２）
［式中、構造単位Ｍ３が式（３）：
【化８】
2005139345.tif 000063
（式中、Ｘ10、Ｘ11は同じかまたは異なり、ＨまたはＦ；Ｘ12は、Ｈ、Ｆ、Ｃｌ、ＣＨ3およびＣＦ3よりなる群れから選ばれる少なくとも１種；Ｘ13はＦ、Ｃｌ、炭素数１〜１０のエーテル結合を有してもよい含フッ素アルキル基および炭素数１〜１０のアルキル基よりなる群れから選ばれる少なくとも１種；ｎ５は０または１〜５の整数）で表される単量体由来の構造単位；構造単位Ｍ４が式（４）：
【化９】
2005139345.tif 000064
（式中、Ｘ14はＨ、Ｆ、Ｃｌ、ＣＨ3およびＣＦ3よりなる群れから選ばれる少なくとも１種）で表される含フッ素単量体由来の構造単位；構造単位Ａ１は式（３）および（４）の単量体と共重合可能な単量体由来の構造単位］で表され、構造単位Ｍ３が５〜９５モル％、構造単位Ｍ４が５〜９５モル％および構造単位Ａ１が０〜３０モル％であって、数平均分子量が１０００〜１００００００である含フッ素重合体。
【請求項９】
式（Ｍ−３）：
−（Ｍ５）−（Ｍ６）−（Ａ２）−                    （Ｍ−３）
［式中、構造単位Ｍ５が式（５）：
【化１０】
2005139345.tif 000065
（式中、Ｘ15はＦ、Ｃｌ、炭素数１〜１０のエーテル結合を有してもよい含フッ素アルキル基および炭素数１〜１０のアルキル基よりなる群れから選ばれる少なくとも１種；ｎ７は０または１〜５の整数）で表される単量体由来の構造単位；構造単位Ｍ６が式（６）：
【化１１】
2005139345.tif 000066
（式中、Ｘ16はＨ、Ｆ、Ｃｌ、ＣＨ3およびＣＦ3よりなる群れから選ばれる少なくとも１種）で表される含フッ素単量体由来の構造単位；構造単位Ａ２は式（５）および（６）の単量体と共重合可能な単量体由来の構造単位］で表され、構造単位Ｍ５が５〜９５モル％、構造単位Ｍ６が５〜９５モル％および構造単位Ａ２が０〜３０モル％であって、数平均分子量が１０００〜１００００００である含フッ素重合体。
【発明の詳細な説明】
【技術分野】
【０００１】
本発明は、エステル部位に特定の側鎖構造をもつアクリレート類を重合してなる含フッ素共重合体およびそれを用いた耐熱性と加工性に優れた光学材料に関する。
【背景技術】
【０００２】
光導波路などを含む光導波路型素子などに用いる材料としては、近赤外領域などでの透明性と耐熱性（高いガラス転移点）が要求される。
【０００３】
さらに、通常、光導波路作製時はスピンコートなどにより薄膜を形成することが多く、その際、塗布性（成膜性）が優れていることが望まれる。
【０００４】
また、多くの場合、光導波路型素子は石英系光ファイバーと接続されるが、その際、光導波路自体、石英光ファイバーの屈折率（１．４６）に近い値であることが好ましい。
【０００５】
加工性に優れた有機系光導波路材料の中で有力な候補材料の一つである高フッ素化率の含フッ素ポリマー（例えば含フッ素アクリレート）は近赤外領域での透明性（以下、「近赤外透明性」という）では良好であるが、石英に比べて屈折率が低く、光信号が反射により減衰してしまう。そこで石英光ファイバーとの接続のためには、多量のドーパントなどを添加し、屈折率を調整する必要があり、それによって光導波路の透明性や耐熱性などを低下させてしまう。
【０００６】
この課題を解決するため、石英の屈折率に近い含フッ素アクリレートのうち、芳香族環状構造をエステル部位にもつ含フッ素アクリレート重合体を使用する検討が行われている。
【０００７】
これまで、含フッ素芳香族環状構造をエステル部位にもつアクリレート重合体に関して、種々の報告がなされており、それらのアクリレート重合体（ホモ重合体や共重合体）を用いて光導波路を代表とする光学材料への応用についても提案されている（特許文献１、特許文献２、特許文献３、非特許文献１）。
【０００８】
しかしながら、これらの文献に記載のアクリレート重合体自体、近赤外透明性が不十分であったり、耐熱性が不十分であったりする。
【０００９】
一方、例えば含フッ素芳香族環状構造を有するアクリレートのホモ重合体、含フッ素芳香族環状構造含有アクリレートと直鎖状の長鎖フルオロアルキルアクリレート類との共重合体なども知られているが（特許文献１）、透明性や耐熱性が比較的良好であっても、溶剤溶解性に乏しく、前記光導波路型素子の作製時における薄膜形成が困難であった。
【００１０】
このように透明性、耐熱性および薄膜成形性を兼ね備え、光導波路などの光学材料に利用可能な芳香族環状構造を有する含フッ素アクリレートポリマーは得られていない。
【００１１】
【特許文献１】仏国特許出願公開第２６２３５１０号明細書
【特許文献２】特開平１０−９５７５１号公報
【特許文献３】特表２００２−５１４２５９号公報
【非特許文献１】ヨーロピアン・ポリマー・ジャーナル（Ｅｕｒｏｐｅａｎ  Ｐｏｌｙｍｅｒ  Ｊｏｕｒｎａｌ）、３６巻、ｐｐ．１２５１−１２６４（２０００）
【発明の開示】
【発明が解決しようとする課題】
【００１２】
本発明は、透明性、耐熱性および薄膜加工性（溶剤溶解性）に優れた芳香族環状構造をエステル部位に有する含フッ素重合体からなる光学材料、および該光学材料として有用な新規な含フッ素重合体を提供することを目的とする。
【課題を解決するための手段】
【００１３】
本発明者らは、芳香族環状構造を有する種々の含フッ素アクリレート重合体を検討した結果、側鎖に芳香族環状構造を有するアクリレート単量体と特定の分岐構造を有する含フッ素アクリレート単量体の共重合体、特にそれらのうちの特定の組成範囲の共重合体が、溶剤溶解性、特にケトン系、酢酸エステル系などの汎用溶剤に良好な溶解性を示すことを見出した。またさらには、透明性、耐熱性においても優れたものであり、光導波路などの光学材料として有用であることを見出した。
【００１４】
すなわち本発明の第１は、側鎖に芳香族環状構造の部位を有し、かつフッ素含有率で２５質量％以上の含フッ素重合体からなる光学材料であって、該含フッ素重合体が式（Ｍ−１）：
−（Ｍ１）−（Ｍ２）−（Ａ）−                    （Ｍ−１）
［式中、構造単位Ｍ１は、式（１）：
【００１５】
【化１】
2005139345.tif 000003
【００１６】
（式中、Ｘ1、Ｘ2は同じかまたは異なり、ＨまたはＦ；Ｘ3はＨ、Ｆ、Ｃｌ、ＣＨ3およびＣＦ3よりなる群れから選ばれる少なくとも１種；Ｚ1は芳香族環状構造の部位を有しており、かつ水素原子の一部または全てがフッ素原子に置換されていてもよい炭素数３〜３０の一価の有機基；ｎ１は０または１）で表される単量体由来の構造単位；構造単位Ｍ２は式（２）：
【００１７】
【化２】
2005139345.tif 000004
【００１８】
（式中、Ｘ4、Ｘ5は同じかまたは異なり、ＨまたはＦ；Ｘ6は、Ｈ、Ｆ、Ｃｌ、ＣＨ3およびＣＦ3よりなる群れから選ばれる少なくとも１種；Ｒは式（２−１）：
【００１９】
【化３】
2005139345.tif 000005
【００２０】
（式中、Ｒ1は水素原子の一部または全てがフッ素原子に置換されていてもよい炭素数１〜１０の直鎖状のアルキレン基；Ｒ2は炭素数１〜１０の直鎖状の含フッ素アルキル基；Ｒ3は炭素数１〜５の直鎖状のアルキル基および炭素数１〜１０の直鎖状の含フッ素アルキル基よりなる群れから選ばれる少なくとも１種；Ｒ4はＨ、Ｆ、炭素数１〜５の直鎖状のアルキル基および炭素数１〜１０の直鎖状の含フッ素アルキル基よりなる群れから選ばれる少なくとも１種；ｎ２は０または１））で表される含フッ素単量体由来の構造単位；構造単位Ａは前記式（１）および（２）の単量体と共重合可能な単量体由来の構造単位］で表され、構造単位Ｍ１が５〜９５モル％、構造単位Ｍ２が５〜９５モル％および構造単位Ａが０〜３０モル％である含フッ素重合体である光学材料に関する。
【００２１】
また、本発明の第２は、式（Ｍ−２）：
−（Ｍ３）−（Ｍ４）−（Ａ１）−                    （Ｍ−２）
［式中、構造単位Ｍ３が式（３）：
【００２２】
【化４】
2005139345.tif 000006
【００２３】
（式中、Ｘ10、Ｘ11は同じかまたは異なり、ＨまたはＦ；Ｘ12は、Ｈ、Ｆ、Ｃｌ、ＣＨ3およびＣＦ3よりなる群れから選ばれる少なくとも１種；Ｘ13はＦ、Ｃｌ、炭素数１〜１０のエーテル結合を有してもよい含フッ素アルキル基および炭素数１〜１０のアルキル基よりなる群れから選ばれる少なくとも１種；ｎ５は０または１〜５の整数）で表される単量体由来の構造単位；構造単位Ｍ４が式（４）：
【００２４】
【化５】
2005139345.tif 000007
【００２５】
（式中、Ｘ14はＨ、Ｆ、Ｃｌ、ＣＨ3およびＣＦ3よりなる群れから選ばれる少なくとも１種）で表される含フッ素単量体由来の構造単位；構造単位Ａ１は式（３）および（４）の単量体と共重合可能な単量体由来の構造単位］で表され、構造単位Ｍ３が５〜９５モル％、構造単位Ｍ４が５〜９５モル％および構造単位Ａ１が０〜３０モル％であって、数平均分子量が１０００〜１００００００である含フッ素重合体、および
式（Ｍ−３）：
−（Ｍ５）−（Ｍ６）−（Ａ２）−                    （Ｍ−３）
［式中、構造単位Ｍ５が式（５）：
【００２６】
【化６】
2005139345.tif 000008
【００２７】
（式中、Ｘ15はＦ、Ｃｌ、炭素数１〜１０のエーテル結合を有してもよい含フッ素アルキル基および炭素数１〜１０のアルキル基よりなる群れから選ばれる少なくとも１種；ｎ７は０または１〜５の整数）で表される単量体由来の構造単位；構造単位Ｍ６が式（６）：
【００２８】
【化７】
2005139345.tif 000009
【００２９】
（式中、Ｘ16はＨ、Ｆ、Ｃｌ、ＣＨ3およびＣＦ3よりなる群れから選ばれる少なくとも１種）で表される含フッ素単量体由来の構造単位；構造単位Ａ２は式（５）および（６）の単量体と共重合可能な単量体由来の構造単位］で表され、構造単位Ｍ５が５〜９５モル％、構造単位Ｍ６が５〜９５モル％および構造単位Ａ２が０〜３０モル％であって、数平均分子量が１０００〜１００００００である含フッ素重合体に関する。
【発明の効果】
【００３０】
本発明の光学材料は、透明性、耐熱性および薄膜加工性（溶剤溶解性）に優れており、光導波路型素子などの特性の調整や加工を容易にすることができる。
【発明を実施するための最良の形態】
【００３１】
本発明の第１の発明である光学材料に使用する含フッ素重合体は、側鎖に芳香族環状構造の部位を有し、かつフッ素含有率で２５質量％以上の含フッ素重合体であって、式（Ｍ−１）：
−（Ｍ１）−（Ｍ２）−（Ａ）−                    （Ｍ−１）
［式中、構造単位Ｍ１は、式（１）：
【００３２】
【化８】
2005139345.tif 000010
【００３３】
（式中、Ｘ1、Ｘ2は同じかまたは異なり、ＨまたはＦ；Ｘ3はＨ、Ｆ、Ｃｌ、ＣＨ3およびＣＦ3よりなる群れから選ばれる少なくとも１種；Ｚ1は芳香族環状構造の部位を有しており、かつ水素原子の一部または全てがフッ素原子に置換されていてもよい炭素数３〜３０の一価の有機基；ｎ１は０または１）で表される単量体由来の構造単位；構造単位Ｍ２は式（２）：
【００３４】
【化９】
2005139345.tif 000011
【００３５】
（式中、Ｘ4、Ｘ5は同じかまたは異なり、ＨまたはＦ；Ｘ6は、Ｈ、Ｆ、Ｃｌ、ＣＨ3およびＣＦ3よりなる群れから選ばれる少なくとも１種；Ｒは式（２−１）：
【００３６】
【化１０】
2005139345.tif 000012
【００３７】
（式中、Ｒ1は水素原子の一部または全てがフッ素原子に置換されていてもよい炭素数１〜１０の直鎖状のアルキレン基；Ｒ2は炭素数１〜１０の直鎖状の含フッ素アルキル基；Ｒ3は炭素数１〜５の直鎖状のアルキル基および炭素数１〜１０の直鎖状の含フッ素アルキル基よりなる群れから選ばれる少なくとも１種；Ｒ4はＨ、Ｆ、炭素数１〜５の直鎖状のアルキル基および炭素数１〜１０の直鎖状の含フッ素アルキル基よりなる群れから選ばれる少なくとも１種；ｎ２は０または１））で表される含フッ素単量体由来の構造単位；構造単位Ａは前記式（１）および（２）の単量体と共重合可能な単量体由来の構造単位］で表され、構造単位Ｍ１が５〜９５モル％、構造単位Ｍ２が５〜９５モル％および構造単位Ａが０〜３０モル％である含フッ素重合体である。
【００３８】
本発明の含フッ素重合体（Ｍ−１）は、式（１）の芳香族環状構造を有する単量体由来の構造単位Ｍ１によって、耐熱性（高いガラス転移温度）と屈折率の調節（高屈折率化）が可能となる。さらに、構造単位Ｍ１の芳香族環状構造にフッ素原子を導入することにより近赤外透明性を向上させることができる。
【００３９】
また、式（２）の側鎖に分岐構造の含フッ素アルキル基を有する含フッ素アクリレート単量体由来の構造単位Ｍ２の導入によって、従来の芳香族環状構造を有する含フッ素アクリレート重合体では困難であった溶剤溶解性、特に汎用溶剤への溶解性を付与できる。さらに重合体全体が高いフッ素含有量であっても、構造単位Ｍ２の導入によって含フッ素重合体に優れた汎用溶剤溶解性を与えることができるものである。さらに構造単位Ｍ２によって、含フッ素重合体の近赤外透明性や耐熱性も維持向上できる。
【００４０】
本発明の光学材料に用いる含フッ素重合体（Ｍ−１）の構造単位Ｍ１を形成する式（１）の単量体は、アクリレート系単量体（ｎ１＝１の場合）、スチレン系単量体（ｎ１＝０）、アリル系単量体（ｎ１＝０）などを含み、なかでもアクリレート系単量体、スチレン系単量体が（共）重合性が良好な点で好ましく、特に好ましくはアクリレート系単量体（ｎ１＝１の場合）である。
【００４１】
具体的には、
【００４２】
【化１１】
2005139345.tif 000013
【００４３】
などの主鎖構造を有するものが挙げられる。
【００４４】
なかでも、
【００４５】
【化１２】
2005139345.tif 000014
【００４６】
の主鎖構造を有するものが重合性が良好な点で好ましく、特に
【００４７】
【化１３】
2005139345.tif 000015
【００４８】
の主鎖構造を有するものが重合性が良好な点で、さらに得られた重合体の透明性と耐熱性をさらに向上できる点で好ましい。
【００４９】
式（１）の側鎖部分（構造単位Ｍ１のエステル部分）を構成するＺ1は芳香族環状構造を含むものであればよく、例えば芳香族炭化水素構造のみでなく窒素原子、硫黄原子や酸素原子などヘテロ原子を介して含む芳香族環状構造であってもよい。
【００５０】
また、Ｚ1はベンゼン環などの芳香族単環状構造のみでなく、ナフタレン環、アントラセン環状構造などの多重環状構造や、ビフェニルなどの芳香族環状構造が２個以上連続的に連なった構造であってもよい。
【００５１】
なかでも、Ｚ1が式（１−１）：
【００５２】
【化１４】
2005139345.tif 000016
【００５３】
（式中、Ｘ7はＦ、Ｃｌ、炭素数１〜１０のエーテル結合を有してもよい含フッ素アルキル基および炭素数１〜１０のアルキル基よりなる群れから選ばれる少なくとも１種；ｎ３は０または１〜４の整数）で表される芳香族環状構造を含むことが、透明性と溶剤溶解性に優れることから好ましい。
【００５４】
そのような単量体としては、たとえば式（１−２）：
【００５５】
【化１５】
2005139345.tif 000017
【００５６】
（式中、Ｘ1、Ｘ2、Ｘ3およびｎ１は前記式（１）と同じ；Ｘ8はＦ、Ｃｌ、炭素数１〜１０のエーテル結合を有してもよい含フッ素アルキル基および炭素数１〜１０のアルキル基よりなる群れから選ばれる少なくとも１種；ｎ４は０または１〜５の整数）で表される単量体があげられ、透明性と溶剤溶解性に優れることから好ましい。
【００５７】
またさらに、式（１−１）、（１−２）の芳香族環状構造において、水素原子の一部またはすべてがハロゲン原子、特にフッ素原子に置換されていることが好ましく、特に水素原子のすべてがフッ素原子またはパーフルオロアルキル基で置換されていることが好ましい。それによって近赤外透明性を向上させることができる。
【００５８】
式（１−２）における側鎖の芳香族環状構造は、具体的には、
【００５９】
【化１６】
2005139345.tif 000018
【００６０】
で表される構造が好ましく挙げられる。
【００６１】
特に、
【００６２】
【化１７】
2005139345.tif 000019
【００６３】
で表される構造を含むことが、透明性と溶剤溶解性が良好な点で特に好ましい。
【００６４】
式（１−２）で表される単量体は、具体的には、
【００６５】
【化１８】
2005139345.tif 000020
【００６６】
等が好ましく挙げられる。
【００６７】
特に、
【００６８】
【化１９】
2005139345.tif 000021
【００６９】
等の単量体が重合性が良好な点で好ましく、さらには
【００７０】
【化２０】
2005139345.tif 000022
【００７１】
が重合性が良好な点で、さらに得られた重合体の透明性と耐熱性をさらに向上できる点で好ましい。
【００７２】
本発明の光学材料に用いる含フッ素重合体（Ｍ−１）における、構造単位Ｍ２は式（２）で表される分岐構造の含フッ素アルキル基を側鎖に有する含フッ素アクリレート由来の構造単位である。
【００７３】
式（２）の含フッ素アクリレート単量体において、側鎖構造Ｒは、式（２−１）：
【００７４】
【化２１】
2005139345.tif 000023
【００７５】
（式中、Ｒ1は水素原子の一部または全部がフッ素原子で置換されていてもよい炭素数１〜１０の直鎖状のアルキレン基；Ｒ2は炭素数１〜１０の直鎖状の含フッ素アルキル基；Ｒ3は炭素数１〜５の直鎖状のアルキル基および炭素数１〜１０の直鎖状の含フッ素アルキル基よりなる群れから選ばれる少なくとも１種；Ｒ4はＨ、Ｆ、炭素数１〜５の直鎖状のアルキル基および炭素数１〜１０の直鎖状の含フッ素アルキル基よりなる群れから選ばれる少なくとも１種；ｎ２は０または１）で表される分岐構造の含フッ素アルキル基である。
【００７６】
具体的には、式（２−１−１）で表される含フッ素アルキル基が好ましく挙げられる。
式（２−１−１）：
【００７７】
【化２２】
2005139345.tif 000024
【００７８】
（式中、Ｒｆ1およびＲｆ2は同じかまたは異なり、炭素数１〜５の直鎖状のパーフルオロアルキル基；Ｒ5はＨ、Ｆまたは水素原子の一部または全部がフッ素原子で置換されていてもよい炭素数１〜５の直鎖状の炭化水素基；ｎは１〜６の整数；ｍは１〜６の整数、ただしｎ＋ｍ＝１〜１０の整数）で表される含フッ素アルキル基。
【００７９】
より具体的には、
【００８０】
【化２３】
2005139345.tif 000025
【００８１】
などが好ましく挙げられる。
【００８２】
これらは、良好な溶剤溶解性に加え、より優れた透明性を付与できる点で好ましい。
【００８３】
また、Ｒは具体的には、式（２−１−２）で表される含フッ素アルキル基が好ましく挙げられる。
式（２−１−２）：
【００８４】
【化２４】
2005139345.tif 000026
【００８５】
（式中、Ｒｆ1、Ｒｆ2およびＲ5は式（２−１−１）と同じ）で表される含フッ素アルキル基。
【００８６】
より具体的には、
【００８７】
【化２５】
2005139345.tif 000027
【００８８】
などが好ましく挙げられる。
【００８９】
これらは、良好な溶剤溶解性に加えて、ガラス転移温度をより高く設定できる点で好ましい。
【００９０】
またさらに、Ｒは具体的には、式（２−１−３）で表される含フッ素アルキル基が好ましく挙げられる。
式（２−１−３）：
【００９１】
【化２６】
2005139345.tif 000028
【００９２】
（式中、Ｒｆ1、Ｒｆ2およびＲ5は式（２−１−１）と同じ）で表される含フッ素アルキル基。
【００９３】
より具体的には、
【００９４】
【化２７】
2005139345.tif 000029
【００９５】
などが好ましく挙げられる。
【００９６】
これらは特に広範囲の溶剤について溶解性に優れる点で好ましい。
【００９７】
これらの含フッ素アルキル基Ｒの例示のなかでも、
【００９８】
【化２８】
2005139345.tif 000030
【００９９】
で表される含フッ素アルキル基であることが、より広範囲の溶剤に対して溶解性に優れ、かつ透明性と耐熱性に優れた重合体を得ることができるため好ましい。
【０１００】
式（２）の含フッ素アクリレート単量体は、
【０１０１】
【化２９】
2005139345.tif 000031
【０１０２】
などの主鎖構造を有するものが挙げられる。
【０１０３】
なかでも、
【０１０４】
【化３０】
2005139345.tif 000032
【０１０５】
の主鎖構造を有するものが重合性が良好な点で好ましく、特に
【０１０６】
【化３１】
2005139345.tif 000033
【０１０７】
の主鎖構造を有するものが重合性が良好な点で、さらに得られた重合体の透明性と耐熱性をさらに向上できる点で好ましい。
【０１０８】
式（２）の含フッ素アクリレート単量体は、具体的には、
ヘキサフルオロイソプロピルアクリレート（ＨＦＩＰＡ）：
【０１０９】
【化３２】
2005139345.tif 000034
【０１１０】
ヘキサフルオロイソプロピルメタクリレート（ＨＦＩＰＭ）：
【０１１１】
【化３３】
2005139345.tif 000035
【０１１２】
ヘキサフルオロイソプロピルα−フルオロアクリレート（ＨＦＩＰＦ）：
【０１１３】
【化３４】
2005139345.tif 000036
【０１１４】
ヘキサフルオロネオペンチルアクリレート（６ＦＮＰＡ）
【０１１５】
【化３５】
2005139345.tif 000037
【０１１６】
ヘキサフルオロネオペンチルメタアクリレート（６ＦＮＰＭ）
【０１１７】
【化３６】
2005139345.tif 000038
【０１１８】
ヘキサフルオロネオペンチルα−フルオロアクリレート（６ＦＮＰＦ）
【０１１９】
【化３７】
2005139345.tif 000039
【０１２０】
などが好ましく挙げられる。
【０１２１】
これらのなかで、ＨＦＩＰＦ、６ＦＮＰＦが重合体の耐熱性（高ガラス転移温度）が高く、近赤外透明性が優れる点で好ましい。
【０１２２】
本発明の光学材料に用いる含フッ素重合体において、構造単位Ｍ１とＭ２に加えて、さらに式（１）および（２）の単量体と共重合可能な単量体由来の任意の構造単位Ａを導入してもよい。
【０１２３】
任意の構造単位Ａは式（１）および（２）の単量体と共重合可能な単量体であればよいが、例えばアクリル系単量体、マレイン酸系単量体、ノルボルネン誘導体、ビニルエーテル類のほか、アリルエーテルなどのアリル系単量体、エチレン、プロピレンなどのアルケン類、塩化ビニル、フッ化ビニルなどのハロアルケン類などが挙げられ、なかでも式（１）および（２）以外のアクリル系単量体、マレイン酸系単量体などが好ましい。
【０１２４】
構造単位Ａは、種々の目的に応じて適宜選択されるが、例えば溶剤溶解性をさらに付与する目的、光学特性をさらに向上させる目的、および機械的特性を向上させる目的などといった目的に応じて単量体を選択することが好ましい。
【０１２５】
溶剤溶解性を向上させるためには、式（１）以外の単量体でフッ素原子を含まない単量体を重合することが好ましい。そうした単量体としては、例えば非フッ素系のアクリレート類、マレイン酸類などが好ましい。具体的には、例えばメチル（メタ）アクリレート、エチル（メタ）アクリレート、イソプロピル（メタ）アクリレートなどが挙げられ、なかでもメチルメタアクリレートが機械的特性、耐熱性を低下させずに溶剤溶解性を調整できる点で好ましい。ただしこれら非フッ素系の単量体の過剰な導入は近赤外透明性を低下させるため好ましくない。
【０１２６】
光学特性を向上させるためには、式（１）および（２）以外の含フッ素アクリレートの導入が好ましいが、直鎖状の長鎖パーフルオロアルキル基を側鎖に有する含フッ素アクリレート類の過剰量の導入は汎用溶剤溶解性が低下するため好ましくない。
【０１２７】
以上の点から、例えば
【０１２８】
【化３８】
2005139345.tif 000040
【０１２９】
などが溶剤溶解性を大幅に低下させずに光学特性を向上させることができ、好ましい。
【０１３０】
機械特性を向上させるためには、例えば被膜など形成後、熱処理や光照射などにより架橋反応可能な硬化性の官能基を導入することが有効である。
【０１３１】
架橋反応可能な硬化性の官能基としては、例えばエポキシ基、オキセタニア基、アルコキシルシリル基、（メタ）アクリロイル基、α−フルオロアクリロイル基など等があげられる。これらの官能基を有する単量体としては、特にグリシジル（メタ）アクリレート類、アルコキシルシリル基含有（メタ）アクリレート類などが好ましい。
【０１３２】
また近赤外透明性を低下させない範囲内で、シリコンウエハなどの基板密着性を改善するためや、汎用溶剤溶解性の改善のために官能基、例えば水酸基、カルボキシル基、ニトリル基等を構造単位に導入してもよい。ただし、水酸基やカルボキシル基は近赤外透明性を著しく悪化させるため、１３００〜１６００ｎｍの光信号を利用する用途においては、通常含有しないものが好ましい。
【０１３３】
本発明の光学材料は、芳香族環状構造を側鎖に有する単量体由来の構造単位Ｍ１と、分岐構造の含フッ素アルキル基を側鎖に有するアクリレート単量体由来の構造単位Ｍ２とを必須成分として有し、それらの含有量は、構造単位Ｍ１が５〜９５モル％、構造単位Ｍ２が５〜９５モル％および任意の構造単位Ａが０〜３０モル％である。
【０１３４】
構造単位Ｍ１の含有量が低すぎると、耐熱性が不十分（ガラス転移点が低くなる）となったり、屈折率が低くなりすぎて、光導波路型素子のコア部への利用が困難となる。また、構造単位Ｍ１の含有量が高くなりすぎると溶剤溶解性が不十分となり、光導波路型素子の形成時、コーティングによる薄膜形成が困難となり、好ましくない。
【０１３５】
一方、構造単位Ｍ２の含有量が低すぎると、溶剤溶解性が不十分となり、光導波路型素子の形成時、コーティングによる薄膜形成が困難となり好ましくない。また、構造単位Ｍ２の含有量が高くなりすぎると耐熱性が不十分（ガラス転移点が低くなる）となったり、屈折率が低くなりすぎて、光導波路型素子のコア部への利用が困難となる。
【０１３６】
好ましくは構造単位Ｍ１が５〜９０モル％、構造単位Ｍ２が１０〜９５モル％および任意の構造単位Ａが０〜３０モル％であり、より好ましくは構造単位Ｍ１が１０〜８５モル％、構造単位Ｍ２が１５〜９０モル％および任意の構造単位Ａが０〜２０モル％、さらに好ましくは構造単位Ｍ１が２０〜７５モル％、構造単位Ｍ２が２５〜８０モル％および任意の構造単位Ａが０〜１０モル％である。
【０１３７】
本発明の光学材料に用いる含フッ素重合体の分子量は数平均分子量で１０００〜１００００００の範囲のものが通常使用され、好ましくは１００００以上、特に好ましくは２００００以上であり、５０００００以下、特に好ましくは３０００００以下である。低すぎる分子量は機械的特性、特に曲げ強度が低下したり可とう性が低下する傾向にあり、また、高すぎる分子量は成形性が低下したり、光散乱の増加に伴う透明性低下を惹き起こす傾向にある。
【０１３８】
本発明の光学材料に用いる含フッ素重合体はフッ素含有率で２５質量％以上のものであり、それによって透明性が良好となる。特に近赤外透明性を必要とする場合は、水素原子のより多くの部分がフッ素原子に置換されていることが好ましく、フッ素含有率で３５質量％以上、さらには４５質量％以上であることが好ましい。フッ素含有率の上限は、７５質量％以下、好ましくは６５質量％以下、より好ましくは５５質量％以下である。フッ素含有率が高すぎると、屈折率が低くなりすぎて、石英系光ファイバーと接続して使用する光導波路型素子のコア部への利用が困難となる。
【０１３９】
こうして、得られる本発明の光学材料は、特に近赤外領域において透明性が高いものとなる。例えば１３００ｎｍ波長での損失係数が好ましくは３．０ｄＢ／ｃｍ以下の光学材料、より好ましくは２．５ｄＢ／ｃｍ以下の光学材料、さらに好ましくは１．５ｄＢ／ｃｍ以下の光学材料、特には１．０ｄＢ／ｃｍ以下の光学材料が得られる。
【０１４０】
また、１５５０ｎｍ波長における損失係数では、好ましくは３．０ｄＢ／ｃｍ以下の光学材料、より好ましくは２．５ｄＢ／ｃｍ以下の光学材料、さらに好ましくは１．５ｄＢ／ｃｍ以下の光学材料、特には１．０ｄＢ／ｃｍ以下の光学材料が得られる。
【０１４１】
本発明の光学材料に用いる含フッ素重合体は芳香族環状構造を有する構造単位Ｍ１の存在により、高いフッ素含有率であっても屈折率を比較的高くすることができる。例えばナトリウムＤ線を光源として２５℃での屈折率で１．３８０〜１．４５０の範囲の光学材料を提供することが可能である。好ましくは１．３９０〜１．４４５、特に好ましくは１．４００〜１．４４０の光学材料を提供でき、石英系光ファイバーの屈折率（１．４６０）に近い屈折率値が可能となる。
【０１４２】
さらに屈折率を調整するため、本発明の光学材料に屈折率調整成分として、低分子化合物（ドーパント）を添加してもよい。
【０１４３】
そうしたドーパントの具体例としては、フタル酸ベンジル−ｎ−ブチル（屈折率：１．５７５）、１−メトキシフェニル−１−フェニルエタン（屈折率：１．５７１）、安息香酸ベンジル（屈折率：１．５６８）、ブロモベンゼン（屈折率：１．５５７）、ｏ−ジクロロベンゼン（屈折率：１．５５１）、ｍ−ジクロロベンゼン（屈折率：１．５４３）、１，２’−ジブロモエタン（屈折率：１．５３８）、３−フェニル−１−プロパノール（屈折率：１．５３２）、ジフェニルフタル酸（Ｃ6Ｈ4（ＣＯＯＣ6Ｈ5）2）、トリフェニルフォスフィン（(Ｃ6Ｈ5)3Ｐ）、ジベンジルフォスフェート（(Ｃ6Ｈ5ＣＨ2Ｏ)2ＰＨＯ2）、４，４’−ジブロモベンジル、４，４’−ジブロモビフェニル、２，４’−ジブロモアセトフェノン、３’，４’−ジクロロアセトフェノン、３，４−ジクロロアニリン、２，４−ジブロモアニリン、２，６−ジブロモアニリン、１，４−ジブロモベンゼンなどの化合物などがあげられる。
【０１４４】
本発明の光学材料では、少ない添加量のドーパントで屈折率が調整可能であるため、耐熱性や透明性を低下させない。
【０１４５】
本発明の光学材料に用いる含フッ素重合体は耐熱性が高いものである。つまり、高いガラス転移温度を示すものであり、それによって熱変形温度の高いものを提供できる。
【０１４６】
本発明で使用する含フッ素重合体ではそのガラス転移温度を１１０〜１７０℃とすることが可能であり、好ましくは１３０℃以上、より好ましくは１４０℃以上、最も好ましくは１５０〜１６５℃のものを提供できる。
【０１４７】
本発明の光学材料に用いる含フッ素重合体は近赤外領域での透明性が高く、屈折率が石英に近い値を示し、さらに耐熱性が高い。従って光伝送用媒体として有用である。特に８５０ｎｍ波長、１３００ｎｍ波長、もしくは１５５０ｎｍ波長など、近赤外領域光を利用する通信用光伝送媒体として有用である。
【０１４８】
例えば、コアを石英で構成されたプラスチッククラッド光学ファイバーのクラッド材料、全プラスチック光学ファイバーのコア材料またはクラッド材料、光導波路材料、プリズム材料、光学窓材料、フォトリフラクティブ材料、非線形型光素子、発光素子の封止材料などといった光学材料に使用可能である。
【０１４９】
なかでもコーティングなどでの薄膜加工性に優れるため、特に光導波路材料のコア部またはクラッド部に用いることが好ましく、特に屈折率値が石英型光ファイバーに近いため、コア部として好ましい。
【０１５０】
本発明の光学材料を用いて、光導波路型素子を形成することができる。
【０１５１】
光導波路型素子とは種々の機能、役割りを持った光機能素子やそれら素子間を接続する光導波路を組合せて構成される。
【０１５２】
光機能素子とは光通信信号に対し、増幅、波長変換、光合分波、波長選択等の作用を示す素子で、形態も様々ではあるが、光合分波や光増幅のように導波路型の光機能素子もあり、その場合、コア部とクラッド部より構成されている。
【０１５３】
一方、光導波路は素子間に光信号をそのまま伝達する役割を持ち、コア部とクラッド部から構成される。
【０１５４】
本発明の光学材料は上記光導波路および光機能素子のいずれのコア部、クラッド部にも用いることが可能で、コア部のみ、またはクラッド部のみに本発明の光学材料を用いてもよい。
【０１５５】
また、種々の機能性化合物、たとえば非線形光学材料や蛍光発光性の機能性有機色素、フォトリフラクティブ材料などを本発明の光学材料に含有させて、導波路型の光機能素子のコア部に用いることも可能である。
【０１５６】
光導波路型素子がコア部とクラッド部とを有する場合、コア部の屈折率はクラッド部のそれより高くなければならないが、コア部とクラッド部との屈折率の差は、０．００３以上であることが好ましく、０．０１以上であることがさらに好ましい。本発明の光学材料は幅広く屈折率の制御が可能なため、材料の選択範囲は広い。
【０１５７】
光導波路素子において、コア部の幅は１〜２００μｍが好ましく、さらに好ましくは５〜５０μｍである。またコア部の高さは、５〜５０μｍが好ましい。コア部の幅および高さの精度は、平均値の５％以下が好ましく、さらに好ましくは１％以下である。
【０１５８】
図１に、典型的な光導波路型素子の構造を概略断面図で例示する。１は基板、２はコア部、３および４はクラッド部である。かかる光導波路型素子は、光機能素子間を接続するために使用され、一方の光機能素子の端末から送出された光は、光導波路型素子のコア部２内を、例えばコア部２とクラッド部３、４との界面で全反射を繰り返しながら、他方の光機能素子端末へと伝播される。光導波路型素子の形式は、平面型、ストリップ型、リッジ型、埋込み型等の適宜の形式をとることができる。
【０１５９】
光導波路型素子の基板材料は、特に限定されるものではなく、金属、半導体材料、セラミック、ガラス、シリコンウエハ、熱可塑性樹脂、熱硬化性樹脂等からなるものを使用することができる。
【０１６０】
本発明の第２の発明は、第１の発明で使用する含フッ素重合体のうちの新規な含フッ素重合体に関するものである。
【０１６１】
すなわち本発明の新規な含フッ素重合体の第一は、式（Ｍ−２）：
−（Ｍ３）−（Ｍ４）−（Ａ１）−                    （Ｍ−２）
［式中、構造単位Ｍ３が式（３）：
【０１６２】
【化３９】
2005139345.tif 000041
【０１６３】
（式中、Ｘ10、Ｘ11は同じかまたは異なり、ＨまたはＦ；Ｘ12は、Ｈ、Ｆ、Ｃｌ、ＣＨ3およびＣＦ3よりなる群れから選ばれる少なくとも１種；Ｘ13はＦ、Ｃｌ、炭素数１〜１０のエーテル結合を有してもよい含フッ素アルキル基および炭素数１〜１０のアルキル基よりなる群れから選ばれる少なくとも１種；ｎ５は０または１〜５の整数）で表される単量体由来の構造単位；構造単位Ｍ４が式（４）：
【０１６４】
【化４０】
2005139345.tif 000042
【０１６５】
（式中、Ｘ14はＨ、Ｆ、Ｃｌ、ＣＨ3およびＣＦ3よりなる群れから選ばれる少なくとも１種）で表される含フッ素単量体由来の構造単位；構造単位Ａ１は式（３）および（４）の単量体と共重合可能な単量体由来の構造単位］で表され、構造単位Ｍ３が５〜９５モル％、構造単位Ｍ４が５〜９５モル％および構造単位Ａ１が０〜３０モル％であって、数平均分子量が１０００〜１００００００である含フッ素重合体である。
【０１６６】
式（３）の単量体において、Ｘ10、Ｘ11は上記範囲のなかでも水素原子であることが、式（４）の単量体との共重合性が良好な点で好ましい。
【０１６７】
またＸ12はなかでも水素原子、フッ素原子、ＣＨ3であることが好ましく、特にフッ素原子であることが含フッ素重合体に優れた透明性と耐熱性を付与できる点で好ましい。
【０１６８】
また、式（３）の単量体における側鎖のフェニル基は、水素原子がフッ素原子に置換しているものが重合体の透明性が良好な点で好ましく、特に、
【０１６９】
【化４１】
2005139345.tif 000043
【０１７０】
で表される構造であることが好ましい。
【０１７１】
式（３）で表される単量体は具体的には、
【０１７２】
【化４２】
2005139345.tif 000044
【０１７３】
等が好ましく挙げられる。
【０１７４】
特に、
【０１７５】
【化４３】
2005139345.tif 000045
【０１７６】
等の単量体が重合性の面で好ましく、さらには
【０１７７】
【化４４】
2005139345.tif 000046
【０１７８】
が重合性が良好な点で、さらに得られた重合体の透明性と耐熱性をさらに向上できる点で好ましい。
【０１７９】
式（４）の単量体において、Ｘ14はなかでも水素原子、フッ素原子、ＣＨ3であることが好ましく、特にフッ素原子が含フッ素重合体に優れた透明性と耐熱性を付与できる点で好ましい。
【０１８０】
本発明の式（Ｍ−２）で表される含フッ素重合体において、任意の構造単位Ａ１は、式（３）および（４）の単量体と共重合可能な単量体であればよいが、例えばアクリル系単量体、マレイン酸系単量体、ノルボルネン誘導体、ビニルエーテル類のほか、アリルエーテルなどのアリル系単量体、エチレン、プロピレンなどのアルケン類、塩化ビニル、フッ化ビニルなどのハロアルケン類などが挙げられ、なかでも式（３）および（４）以外のアクリル系単量体、マレイン酸系単量体などが好ましい。
【０１８１】
構造単位Ａ１は、種々の目的に応じて適宜選択されるが、例えば溶剤溶解性をさらに付与する目的、光学特性をさらに向上させる目的、および機械的特性を向上させる目的などといった目的に応じて単量体を選択することが好ましい。構造単位Ａ１を与える単量体の具体例は第１の発明で例示したものが使用できる。
【０１８２】
また近赤外透明性を低下させない範囲内で、シリコンウエハなどの基板密着性を改善するためや、汎用溶剤溶解性の改善のために官能基、例えば水酸基、カルボキシル基、ニトリル基等を構造単位に導入してもよい。ただし、水酸基やカルボキシル基は近赤外透明性を著しく悪化させるため、１３００〜１６００ｎｍの光信号を利用する用途においては、通常含有しないものが好ましい。
【０１８３】
本発明の式（Ｍ−２）で表される含フッ素重合体における構造単位の含有量は、構造単位Ｍ３が５〜９５モル％、構造単位Ｍ４が５〜９５モル％および任意の構造単位Ａ１が０〜３０モル％である。
【０１８４】
構造単位Ｍ３の含有量が低すぎると、耐熱性が不十分（ガラス転移点が低くなる）となったり、屈折率が低くなりすぎて、光導波路型素子のコア部への利用が困難となる。また、構造単位Ｍ３の含有量が高くなりすぎると溶剤溶解性が不十分となり、光導波路型素子の形成時、コーティングによる薄膜形成が困難となり、好ましくない。
【０１８５】
一方、構造単位Ｍ４の含有量が低すぎると、溶剤溶解性が不十分となり、光導波路型素子の形成時、コーティングによる薄膜形成が困難となり好ましくない。また、構造単位Ｍ４の含有量が高くなりすぎると耐熱性が不十分（ガラス転移点が低くなる）となったり、屈折率が低くなりすぎて、光導波路型素子のコア部への利用が困難となる。
【０１８６】
好ましくは構造単位Ｍ３が５〜９０モル％、構造単位Ｍ４が１０〜９５モル％および任意の構造単位Ａ１が０〜３０モル％であり、より好ましくは構造単位Ｍ３が１０〜８５モル％、構造単位Ｍ４が１５〜９０モル％および任意の構造単位Ａ１が０〜２０モル％、さらに好ましくは構造単位Ｍ３が２０〜７５モル％、構造単位Ｍ４が２５〜８０モル％および任意の構造単位Ａ１が０〜１０モル％である。
【０１８７】
本発明の式（Ｍ−２）で表される含フッ素重合体において、分子量は数平均分子量で１０００〜１００００００の範囲のものが通常使用され、好ましくは１００００以上、特に好ましくは２００００以上であり、５０００００以下、特に好ましくは３０００００以下である。低すぎる分子量は機械的特性、特に曲げ強度が低下したり可とう性が低下する傾向にあり、また、高すぎる分子量は成形性が低下したり、光散乱の増加に伴う透明性低下を惹き起こす傾向にある。
【０１８８】
本発明の式（Ｍ−２）で表される含フッ素重合体はフッ素含有率で２５質量％以上のものであることが、透明性が良好となる点で好ましい。特に近赤外透明性を必要とする場合は、水素原子のより多くの部分がフッ素原子に置換されていることが好ましく、フッ素含有率で３５質量％以上、さらには４５質量％以上であることが好ましい。フッ素含有率の上限は、７５質量％以下、好ましくは６５質量％以下、より好ましくは５５質量％以下である。フッ素含有率が高すぎると、屈折率が低くなりすぎる傾向にある。
【０１８９】
さらに本発明の新規な含フッ素重合体の第二は式（Ｍ−３）：
−（Ｍ５）−（Ｍ６）−（Ａ２）−                    （Ｍ−３）
［式中、構造単位Ｍ５が式（５）：
【０１９０】
【化４５】
2005139345.tif 000047
【０１９１】
（式中、Ｘ15はＦ、Ｃｌ、炭素数１〜１０のエーテル結合を有してもよい含フッ素アルキル基および炭素数１〜１０のアルキル基よりなる群れから選ばれる少なくとも１種；ｎ７は０または１〜５の整数）で表される単量体由来の構造単位；構造単位Ｍ６が式（６）：
【０１９２】
【化４６】
2005139345.tif 000048
【０１９３】
（式中、Ｘ16はＨ、Ｆ、Ｃｌ、ＣＨ3およびＣＦ3よりなる群れから選ばれる少なくとも１種）で表される含フッ素単量体由来の構造単位；構造単位Ａ２は式（５）および（６）の単量体と共重合可能な単量体由来の構造単位］で表され、構造単位Ｍ５が５〜９５モル％、構造単位Ｍ６が５〜９５モル％および構造単位Ａ２が０〜３０モル％であって、数平均分子量が１０００〜１００００００である含フッ素重合体である。
【０１９４】
式（５）の単量体における側鎖のフェニル基は、水素原子がフッ素原子に置換したものが重合体の透明性が良好な点で好ましく、特には、
【０１９５】
【化４７】
2005139345.tif 000049
【０１９６】
で表される構造であることが好ましい。
【０１９７】
式（６）の単量体においてまたＸ16はなかでも水素原子、フッ素原子、ＣＨ3であることが好ましく、特にフッ素原子が含フッ素重合体に優れた透明性と耐熱性を付与できる点で好ましい。
【０１９８】
本発明の式（Ｍ−３）で表される含フッ素重合体において、任意の構造単位Ａ２は、式（５）および（６）の単量体と共重合可能な単量体であればよいが、例えばアクリル系単量体、マレイン酸系単量体、ノルボルネン誘導体、ビニルエーテル類のほか、アリルエーテルなどのアリル系単量体、エチレン、プロピレンなどのアルケン類、塩化ビニル、フッ化ビニルなどのハロアルケン類などが挙げられ、なかでも式（５）および（６）以外のアクリル系単量体、マレイン酸系単量体などが好ましい。
【０１９９】
構造単位Ａ２は、種々の目的に応じて適宜選択されるが、例えば溶剤溶解性をさらに付与する目的、光学特性をさらに向上させる目的、および機械的特性を向上させる目的などといった目的に応じて単量体を選択することが好ましい。構造単位Ａ２を与える単量体の具体例は第１の発明で例示したものが使用できる。
【０２００】
また近赤外透明性を低下させない範囲内で、シリコンウエハなどの基板密着性を改善するためや、汎用溶剤溶解性の改善のために官能基、例えば水酸基、カルボキシル基、ニトリル基等を構造単位に導入してもよい。ただし、水酸基やカルボキシル基は近赤外透明性を著しく悪化させるため、１３００〜１６００ｎｍの光信号を利用する用途においては、通常含有しないものが好ましい。
【０２０１】
本発明の式（Ｍ−３）で表される含フッ素重合体における構造単位の含有量は、構造単位Ｍ５が５〜９５モル％、構造単位Ｍ６が５〜９５モル％および任意の構造単位Ａ２が０〜３０モル％である。
【０２０２】
構造単位Ｍ５の含有量が低すぎると、耐熱性が不十分（ガラス転移点が低くなる）となったり、屈折率が低くなりすぎて、光導波路型素子のコア部への利用が困難となる。また、構造単位Ｍ５の含有量が高くなりすぎると溶剤溶解性が不十分となり、光導波路型素子の形成時、コーティングによる薄膜形成が困難となり、好ましくない。
【０２０３】
一方、構造単位Ｍ６の含有量が低すぎると、溶剤溶解性が不十分となり、光導波路型素子の形成時、コーティングによる薄膜形成が困難となり好ましくない。また、構造単位Ｍ６の含有量が高くなりすぎると耐熱性が不十分（ガラス転移点が低くなる）となったり、屈折率が低くなりすぎて、光導波路型素子のコア部への利用が困難となる。
【０２０４】
好ましくは構造単位Ｍ５が５〜９０モル％、構造単位Ｍ６が１０〜９５モル％および任意の構造単位Ａ２が０〜３０モル％であり、より好ましくは構造単位Ｍ５が１０〜８５モル％、構造単位Ｍ６が１５〜９０モル％および任意の構造単位Ａ２が０〜２０モル％、さらに好ましくは構造単位Ｍ５が２０〜７５モル％、構造単位Ｍ６が２５〜８０モル％および任意の構造単位Ａ２が０〜１０モル％である。
【０２０５】
本発明の式（Ｍ−３）で表される含フッ素重合体において、分子量は数平均分子量で１０００〜１００００００の範囲のものが通常使用され、好ましくは１００００以上、特に好ましくは２００００以上であり、５０００００以下、特に好ましくは３０００００以下である。低すぎる分子量は機械的特性、特に曲げ強度が低下したり可とう性が低下する傾向にあり、また、高すぎる分子量は成形性が低下したり、光散乱の増加に伴う透明性低下を惹き起こす傾向にある。
【０２０６】
本発明の式（Ｍ−３）で表される含フッ素重合体はフッ素含有率で２５質量％以上のものであることが、透明性が良好となる点で好ましい。特に近赤外透明性を必要とする場合は、水素原子のより多くの部分がフッ素原子に置換されていることが好ましく、フッ素含有率で３５質量％以上、さらには４５質量％以上であることが好ましい。フッ素含有率の上限は、７５質量％以下、好ましくは６５質量％以下、より好ましくは５５質量％以下である。フッ素含有率が高すぎると、屈折率が低くなりすぎる傾向にある。
【０２０７】
本発明の式（Ｍ−２）および（Ｍ−３）の含フッ素重合体は、前述と同様、光学用途に特に好適であるが、そのほか高いガラス転移温度、高フッ素含有率、溶剤溶解性、特に汎用溶剤溶解性という特性を利用して、光学用途以外の用途、たとえば塗料、歯科用材料、酸素富化膜、その他各種成形材料などとしても有用である。
【０２０８】
なお、本発明および本特許請求の範囲および明細書に記載の諸物性値の測定法はつぎの方法による。
【０２０９】
（１）組成分析：1Ｈ−ＮＭＲと19Ｆ−ＮＭＲから算出する。
【０２１０】
ＮＭＲはＢＲＵＫＥＲ社製のＡＣ−３００を用いる。
【０２１１】
1Ｈ−ＮＭＲ測定条件：３００ＭＨｚ（テトラメチルシラン＝０ｐｐｍ）
19Ｆ−ＮＭＲ測定条件：３００ＭＨｚ（トリクロロフルオロメタン＝０ｐｐｍ）
の条件で測定する。
【０２１２】
（２）フッ素含有率（質量％）：
酸素フラスコ燃焼法により試料１０ｍｇを燃焼し、分解ガスを脱イオン水２０ｍｌに吸収させ、吸収液中のフッ素イオン濃度をフッ素選択電極法（フッ素イオンメータ。オリオン社製の９０１型）で測定することによって求めた値を採用する。
【０２１３】
（３）数平均分子量：
ゲルパーミエーションクロマトグラフィ（ＧＰＣ）により、東ソー（株）製のＧＰＣ  ＨＬＣ−８０２０を用い、Shodex社製のカラム（GPC  KF-801を１本、GPC  KF-802を1本、GPC  KF-806Mを２本直列に接続）を使用し、溶媒としてテトラハイドロフラン（ＴＨＦ）を流速１ｍｌ／分で流して測定したデータより算出する。
【０２１４】
（４）屈折率：
サンプルをシャーレ−にキャストすることによりフィルム化し、（株）アタゴ社製のアッベ屈折率計２Ｔを用い、５８９ｎｍでの屈折率（ｎD）を測定する。
【０２１５】
（５）ガラス転移温度：
セイコー電子（株）製のＤＳＣ（示差走査熱量計）を用いて、1st runを昇温速度１０℃／分で２００℃まであげ、２００℃で１分間保持した後、降温速度１０℃／分で２５℃まで冷却し、ついで昇温速度１０℃／分で得られる2nd runの吸熱曲線を中間点Ｔｇとする。
【０２１６】
（６）溶剤溶解性：
２０ｃｃのサンプルビンに溶剤を１０ｇ、サンプルを１ｇ入れ、５分間振ったのちに、１２ｈ静置する。そののち、目視により均一性を判断する。この時点で均一でないものは不溶とする。また、溶液が目視で均一である場合には、孔径０．２μｍのポリテトラフルオロエチレン製のフィルターでろ過したのち、減圧乾燥により溶媒を除去し、サンプルの重量が０．９５ｇ以上であるものだけを溶解しているとする。
【０２１７】
（７）ＩＲ分析：
Perkin Elmer社製フーリエ変換赤外分光光度計１７６０Ｘで室温にて測定する。
【０２１８】
（８）力学物性（貯蔵安定性）：
力学物性は、キャスト法で調製されたフィルムを用い、動的粘弾性測定装置（Reometrics．Inc社製  RSA-II）により、JIS  K7198に準じて測定する。貯蔵安定性（単位：Pa）は弾性率という物性の指標であり、大きい方が一般的に高強度高硬度である。
【０２１９】
（９）透明性評価：
キャストにより厚さ０．５μｍ程度のフィルムを調整し、日本分光  紫外可視近赤外吸光光度計Ｖ−５７０を用いて、１０００ｎｍから２０００ｎｍの波長で吸収スペクトルを測定した。そのスペクトルをフィッティングすることにより表面での反射を含むノイズ、実際の吸光度、レイリー散乱項を分け、１３００ｎｍと１５５０ｎｍの吸光度を求める。そのようにして求めた吸光度と膜厚から、ランベルトベールの式により、損失係数（単位：ｄＢ／ｃｍ）を求める。
【実施例】
【０２２０】
以下、実施例等にしたがって本発明を説明するが、本発明はかかる実施例のみに限定されるものではない。
【０２２１】
実施例１（含フッ素重合体の合成）
ペンタフルオロフェニルα−フルオロアクリレート１０ｇ、ヘキサフルオロイソプロピルα−フルオロアクリレート（ＨＦＩＰＦ）０．９ｇ、酢酸エチル３０ｇ、アゾイソブチロニトリル０．０３ｇを１００ｍｌのガラス製フラスコ内で溶解混合し、脱気および窒素置換を繰り返し、密封したあと、７０℃で１２時間重合した。
【０２２２】
重合終了後、反応溶液をヘキサン５００ｍｌに注ぎ込んで再沈を行った。沈澱した白色の沈澱物をろ別し、８０℃で１０時間減圧乾燥し、白色の固体として含フッ素重合体を１０．１ｇ得た。
【０２２３】
得られた重合体の組成、数平均分子量、フッ素含有率、屈折率、ガラス転移温度を表１に示す。また、溶剤（Ｎ−メチル−２−ピロリドン、ジメチルホルムアミド、酢酸ブチル、メチルエチルケトン。以下同様）への溶解性を表２に示す。
【０２２４】
実施例２（含フッ素重合体の合成）
ペンタフルオロフェニルα−フルオロアクリレート１０ｇ、ヘキサフルオロイソプロピルα−フルオロアクリレート１．９ｇ、酢酸エチル３０ｇ、アゾイソブチロニトリル０．０４ｇを１００ｍｌのガラス製フラスコ内で溶解混合し、脱気および窒素置換を繰り返し、密封したあと、７０℃で１２時間重合した。
【０２２５】
重合終了後、反応溶液をヘキサン５００ｍｌに注ぎ込んで再沈を行った。沈澱した白色の沈澱物をろ別し、８０℃で１０時間減圧乾燥し、白色の固体として含フッ素重合体を１１．３ｇ得た。
【０２２６】
得られた共重合体の組成、数平均分子量、フッ素含有率、屈折率、ガラス転移温度を表１に示す。また、溶剤溶解性を表２に示す。
【０２２７】
実施例３（含フッ素重合体の合成）
ペンタフルオロフェニルα−フルオロアクリレート６ｇ、ヘキサフルオロイソプロピルα−フルオロアクリレート３．８ｇ、酢酸エチル３０ｇ、アゾイソブチロニトリル０．０４ｇを１００ｍｌのガラス製フラスコ内で溶解混合し、脱気および窒素置換を繰り返し、密封したあと、７０℃で１２時間重合した。
【０２２８】
重合終了後、反応溶液をヘキサン５００ｍｌに注ぎ込んで再沈を行った。沈澱した白色の沈澱物をろ別し、８０℃で１０時間減圧乾燥し、白色の固体として含フッ素重合体を９．２ｇ得た。
【０２２９】
得られた共重合体の組成、数平均分子量、フッ素含有率、屈折率、ガラス転移温度を表１に示す。また、溶剤溶解性を表２に示す。さらに表３に２５℃、５０℃および１００℃で測定した貯蔵弾性率と、１３００ｎｍおよび１５５０ｎｍでの損失係数を示す。
【０２３０】
実施例４（含フッ素重合体の合成）
ペンタフルオロフェニルα−フルオロアクリレート４ｇ、ヘキサフルオロイソプロピルα−フルオロアクリレート５．６ｇ、酢酸エチル４０ｇ、アゾイソブチロニトリル０．０４ｇを１００ｍｌのガラス製フラスコ内で溶解混合し、脱気および窒素置換を繰り返し、密封したあと、７０℃で１２時間重合した。
【０２３１】
重合終了後、反応溶液をヘキサン５００ｍｌに注ぎ込んで再沈を行った。沈澱した白色の沈澱物をろ別し、８０℃で１０時間減圧乾燥し、白色の固体として含フッ素重合体を９．１ｇ得た。
【０２３２】
得られた共重合体の組成、数平均分子量、フッ素含有率、屈折率、ガラス転移温度を表１に示す。また、溶剤溶解性を表２に示す。さらに表３に２５℃、５０℃および１００℃で測定した貯蔵弾性率と、１３００ｎｍおよび１５５０ｎｍでの損失係数を示す。
【０２３３】
実施例５（含フッ素重合体の合成）
ペンタフルオロフェニルα−フルオロアクリレート２ｇ、ヘキサフルオロイソプロピルα−フルオロアクリレート７．５ｇ、酢酸エチル４０ｇ、アゾイソブチロニトリル０．０４ｇを１００ｍｌのガラス製フラスコ内で溶解混合し、脱気および窒素置換を繰り返し、密封したあと、７０℃で１２時間重合した。
【０２３４】
重合終了後、反応溶液をヘキサン５００ｍｌに注ぎ込んで再沈を行った。沈澱した白色の沈澱物をろ別し、８０℃で１０時間減圧乾燥し、白色の固体として含フッ素重合体を８．９ｇ得た。
【０２３５】
得られた共重合体の組成、数平均分子量、フッ素含有率、屈折率、ガラス転移温度を表１に示す。また、溶剤溶解性を表２に示す。さらに表３に２５℃、５０℃および１００℃で測定した貯蔵弾性率と、１３００ｎｍおよび１５５０ｎｍでの損失係数を示す。
【０２３６】
比較例１
ペンタフルオロフェニルα−フルオロアクリレート１０ｇ、酢酸エチル３０ｇ、アゾイソブチロニトリル０．０３ｇを１００ｍｌのガラス製フラスコ内で溶解混合し、脱気および窒素置換を繰り返し、密封したあと、７０℃で１２時間重合した。重合終了後、反応生成液には白色固体が沈澱していた。そこへ、ヘキサン５００ｍｌを注ぎ込んで、沈澱した白色の沈澱物をろ別し、８０℃で１０時間減圧乾燥し、白色の固体として含フッ素重合体を９．３ｇ得た。
【０２３７】
得られた重合体の組成、数平均分子量、フッ素含有率、屈折率、ガラス転移温度を表１に示す。また、溶剤溶解性を表２に示す。
【０２３８】
比較例２
ペンタフルオロフェニルα−フルオロアクリレート１０ｇ、ヘキサフルオロイソプロピルα−フルオロアクリレート０．４ｇ、酢酸エチル３０ｇ、アゾイソブチロニトリル０．０３ｇを１００ｍｌのガラス製フラスコ内で溶解混合し、脱気および窒素置換を繰り返し、密封したあと、７０℃で１２時間重合した。重合終了後、反応生成液には白色固体が沈澱していた。そこへ、ヘキサン５００ｍｌを注ぎ込んで、沈澱した白色の沈澱物をろ別し、８０℃で１０時間減圧乾燥し、白色の固体として含フッ素重合体を９．４ｇ得た。
【０２３９】
得られた重合体の組成、数平均分子量、フッ素含有率、屈折率、ガラス転移温度を表１に示す。また、溶剤溶解性を表２に示す。
【０２４０】
比較例３
ヘキサフルオロイソプロピルα−フルオロアクリレート１０ｇ、酢酸エチル３０ｇ、アゾイソブチロニトリル０．０３ｇを１００ｍｌのガラス製フラスコ内で溶解混合し、脱気および窒素置換を繰り返し、密封したあと、７０℃で１２時間重合した。重合終了後、反応生成液にヘキサン５００ｍｌを注ぎ込んで再沈を行った。沈澱した白色の沈澱物をろ別し、８０℃で１０時間減圧乾燥し、白色の固体として含フッ素重合体を９．２ｇ得た。
【０２４１】
得られた重合体の組成、数平均分子量、フッ素含有率、屈折率、ガラス転移温度を表１に示す。また、溶剤溶解性を表２に示す。さらに表３に２５℃、５０℃および１００℃で測定した貯蔵弾性率と、１３００ｎｍおよび１５５０ｎｍでの損失係数を示す。
【０２４２】
【表１】
2005139345.tif 000050
【０２４３】
【表２】
2005139345.tif 000051
【０２４４】
【表３】
2005139345.tif 000052
【０２４５】
合成例１（ペンタフルオロフェニルパーフルオロメタクリレートの合成）
３フッ化ホウ素トリエチルアミン錯体５０ｇ、ジクロロメタン３０ｇを、還流管、温度計を備えた３００ｍｌ ４つ口フラスコに入れ、系を窒素雰囲気にした。溶液の温度を５０℃にしたのち、１，１，１，３，３，３−ヘキサフルオロイソブチリックアシッドのペンタフルオロフェニルエステル：
【０２４６】
【化４８】
2005139345.tif 000053
【０２４７】
４９ｇを滴下した。滴下終了後、反応温度を６０℃まで上げ、２時間維持した後、減圧蒸留により、ペンタフルオロフェニルパーフルオロメタクリレート：
【０２４８】
【化４９】
2005139345.tif 000054
【０２４９】
を３０ｇ得た。同定はＮＭＲにより行った。
【０２５０】
実施例６（ペンタフルオロフェニルパーフルオロメタクリレートとヘキサフルオロイソプロピルアクリレートとの共重合体の合成）
合成例１で得たペンタフルオロフェニルパーフルオロメタクリレート１０ｇ、ヘキサフルオロイソプロピルアクリレート１．６ｇ、酢酸エチル３０ｇ、アゾイソブチロニトリル０．１３ｇを１００ｍｌのガラス製フラスコ内で溶解混合し、脱気および窒素置換を繰り返し、密封したあと、７０℃で１２時間重合した。
【０２５１】
重合終了後、反応溶液をヘキサン５００ｍｌに注ぎ込んで再沈を行った。沈澱した白色の沈澱物をろ別し、８０℃で１０時間減圧乾燥し、白色の固体として含フッ素重合体を３．２ｇ得た。
【０２５２】
ＮＭＲでの分析の結果、組成はペンタフルオロフェニルパーフルオロメタクリレート／ヘキサフルオロイソプロピルアクリレート＝３４／６６（モル％比）であることがわかった。数平均分子量は２２，０００であった。得られた重合体は、Ｎメチルピロリドン、ジメチルホルムアミド、酢酸ブチルおよびメチルエチルケトンに可溶であった。またガラス転移温度は１０１℃であった。
【０２５３】
実施例７（ペンタフルオロスチレンを用いた共重合体の合成）
ペンタフルオロスチレン６ｇ、α−フルオロ−ヘキサフルオロネオペンチルアクリレート：
【０２５４】
【化５０】
2005139345.tif 000055
【０２５５】
５．６ｇ、酢酸エチル３０ｇ、アゾイソブチロニトリル０．０９ｇを１００ｍｌのガラス製フラスコ内で溶解混合し、脱気および窒素置換を繰り返し、密封したあと、７０℃で１２時間重合した。
【０２５６】
重合終了後、反応溶液をヘキサン５００ｍｌに注ぎ込んで再沈を行った。沈澱した白色の沈澱物をろ別し、８０℃で１０時間減圧乾燥し、白色の固体として含フッ素重合体を１０．６ｇ得た。
【０２５７】
ＮＭＲでの分析の結果、組成はペンタフルオロスチレン／上記アクリレート＝４９／５１（モル％比）であることがわかった。数平均分子量は９２，０００であった。得られたポリマーは、Ｎメチルピロリドン、ジメチルホルムアミド、酢酸ブチルおよびメチルエチルケトンに可溶であった。
【図面の簡単な説明】
【０２５８】
【図１】本発明の光学材料を適用可能な典型的な光導波路型素子の構造を示す概略断面図である。
【符号の説明】
【０２５９】
１  基板
２  コア部
３  クラッド部
４  クラッド部
【図１】
2005139345.tif 000067